(57)【要約】【課題】  粘着性、凝集性、溶融粘度、温度安定性等に関する、ホットメルト組成物に対しての非常に色々な性能要求に適合し、同時に良好に調製でき且つ取り扱いできそして経済的で、即ち安価でそして工業的規模で製造できる新規のホットメルト組成物の提供。【解決手段】  この課題はアイソタクチックの低分子量で低粘度のホモポリマーまたはコポリマー ワックスをアタクチックのポリ−α−オレフィン（ＡＰＡＯｓ）と組合せた特別な組合せ物によって解決される。【選択図】なし【特許請求の範囲】
【請求項１】
ａ）０．１〜４０重量％の、モノマーのエチレンおよび／またはプロピレンおよび／または炭素原子数４〜２０の直鎖状または分岐したより高級なα−オレフィンよりなる少なくとも１種類のアイソタクチックのホモポリマーおよび／またはコポリマーワックス；ただしこのコポリマーワックスまたはワックス類はコポリマーワックスまたはワックス類の総重量を規準として０．１〜３０重量％の、１種類のモノマーに由来する構造単位および７０〜９９．９重量％の他のモノマーまたはモノマー類に由来する構造単位を含有しており、そして上記ホモポリマーおよびコポリマーワックスが４０，０００ｇ／モルよりも小さいかまたは等しい重量平均分子量Ｍｗを有しそして触媒としてのメタロセンの存在下にモノマーを重合することによって得られ、８０〜１６５℃の滴り点または環球法での軟化点を有し、１７０℃の温度で測定して２０〜４０，０００ｍＰａ．ｓの溶融粘度を有しそして−２０℃より高くないガラス転移温度Ｔｇを有する；および
ｂ）少なくとも６０重量％の１種類以上の非晶質でアタクチックのポリ−α−オレフィン（ＡＰＡＯｓ）
よりなるホットメルト組成物。
【請求項２】
ａ）モノマーのエチレンおよび／またはプロピレンよりなる１種類以上のアイソタクチックのホモポリマーおよび／またはコポリマーワックス；および
ｂ）１種類以上の非晶質のアタクチックのポリ−α−オレフィン
よりなる、請求項１に記載のホットメルト組成物。
【請求項３】
ａ）１種類以上のアイソタクチックのプロピレンホモポリマーワックスおよび／またはプロピレンコポリマーワックス、および
ｂ）１種類以上の非晶質でアタクチックのポリ−α−オレフィン
よりなる、請求項１または２に記載のホットメルト組成物。
【請求項４】
ａ）エチレンおよび炭素原子数３〜２０の少なくとも１種類の分岐したまたは直鎖状の１−アルケンに由来するオレフィンホモポリマーまたはコポリマーのワックス；その際にコポリマー中の炭素原子数３〜２０の１種類以上の１−アルケンからの構造単位の量が０．１〜３０重量％である
を含有する、請求項１または２に記載のホットメルト組成物。
【請求項５】
ホモポリマーおよび／またはコポリマーワックスが５００〜２０，０００ｇ／モル、好ましくは８００〜１０，０００ｇ／モル、特に好ましくは１０００〜５０００ｇ／モルの数平均分子量Ｍｎおよび１０００〜４０，０００ｇ／モル、好ましくは１６００〜３０，０００ｇ／モル、特に好ましくは２０００〜２５，０００ｇ／モルの重量平均分子量Ｍｗを有する、請求項１〜４のいずれか一つに記載のホットメルト組成物。
【請求項６】
追加的に０．１〜１９．９重量％、好ましくは２〜１５重量％、特に好ましくは５〜１２重量％の樹脂を含む請求項１〜５のいずれか一つに記載のホットメルト組成物。
【請求項７】
樹脂としてロジンおよびそれの誘導体または炭化水素樹脂を含有する、請求項１〜６のいずれか一つに記載のホットメルト組成物。
【請求項８】
請求項１〜７のいずれか一つに記載のホットメルト組成物をホットメルト接着剤として用いる方法。
【発明の詳細な説明】
【技術分野】
【０００１】
本発明は本願の優先権の基礎となる２００５年１１月１８日に出願されたドイツ特許出願第１０２００５０５５０１８．５に記載されており、その内容をここに全て記載したものとする。
【０００２】
本発明は、アイソタクチックの低分子量で低粘度のホモポリマーまたはコポリマーワックスおよびアタクチックのポリ−α−オレフィン（＝ＡＰＡＯｓ）をベースとするホットメルト組成物であって、その際に該ホットメルト組成物中に４０重量％までのアイソタクチックのホモポリマーまたはコポリマーワックスおよび少なくとも６０重量％のアタクチックのポリ−α−オレフィンがホットメルト組成物中に存在している上記ホットメルト組成物に関する。
【背景技術】
【０００３】
ホットメルト組成物またはホットメルトは、室温で固体でありそして液状溶融状態で適当な固体表面に層状に適用され、そこで固化した後に種々の機能を発揮する熱可塑性物質である。その組成は好ましくは樹脂、ワックス、熱可塑性樹脂およびエラストマーを含んでおりそして場合によっては更に充填剤、顔料および添加物、例えば安定剤等の添加物を含有していてもよい。
【０００４】
一例としてホットメルト組成物は接合のための溶剤不含接着剤として使用することができる。この種のホットメルト接着剤はその種々の長所のために衛生製品および介護製品を含めた製品の製造でおよび製紙、包装、家具、繊維製品、履物および建設の各工業において、慣用の溶剤系接着剤に対して経済的でかつ環境に優しい代替物としてますます使用されている。  
【０００５】
ホットメルト組成物は横断歩道の“ゼブラ縞模様”、センターラインまたは境界線の様な視認できる交通標識（signal indications ）または交通の流れを制御するための他の標識のために熱可塑性バインダーとして道路構造においても使用されている。ワックスの他に、この目的のために使用されるバインダーは追加的に熱可塑性合成樹脂、樹脂並びに可塑剤も含有していてもよい。道路マーキング用途のためには、これらバインダーは一般に砂または石灰の様な充填剤、二酸化チタンの様な顔料および光反射用添加物、例えばガラスビーズと混合される。
【０００６】
代表的なホットメルト接着剤処方の成分は極性および非極性ポリマー、樹脂並びにワックスである。
【０００７】
感圧ホットメルト接着剤の固化後に残る接着性で得られる接着強度は一方においては該接着剤と接着すべき基体との相互作用に依存し、即ち感圧ホットメルト接着剤と基体との間の接着力に依存しているが、更に接着力は感圧ホットメルト接着剤自身の凝集力（即ち内部強度）にも基づいている。
【０００８】
感圧ホットメルト接着剤の極性および非極性ポリマーは骨格材料として役立つ。これらは接着剤の凝集を請け合いそして同時に基体への接合に寄与する。樹脂の添加は接着性を向上させそして接着剤の種々の成分相互の相容性を助成し得る。ワックスは調整のために、ホットメルト接着剤組成物を規準として一般に１０重量％より少ない割合で使用される。このものは接着剤の重要な物理的性質、例えば硬度、溶融粘度および軟化点を調整しそして開放時間、接着性、凝集性等の作用でその性能特性に重要な影響を及ぼす。１０重量％より多いワックス使用量の場合には、一般に性質の劣化、特にホットメルト接着剤の接合強度の低下をもたらすことがわかっている。
【０００９】
ヨーロッパ特許出願公開第８９０，５８４号明細書には、触媒としてのメタロセンの存在下で重合することによるプロピレン−ホモポリマーワックスおよびプロピレン−コポリマーワックスの製法およびそれを、中でも実質的に三成分、即ちポリマー、粘着成分（粘着剤）およびワックスを含有するホットメルト組成物において用いることが記載されている。
【００１０】
国際特許出願公開第２００４／１０４１２８号明細書には、ポリオレフィンワックスとして０．１〜３０重量％のエチレンおよび０．１〜５０重量％の、炭素原子数４〜２０の分岐したまたは直鎖状の１−アルケンを含有するプロピレン−コポリマーワックスを含有するホットメルト組成物が開示されている。
【００１１】
米国特許第５，３９７，８４３号明細書には、高分子量のエチレン−α−オレフィンコポリマーおよび低分子量のアタクチックのポリ−α−オレフィン（ＡＰＡＯｓ）よりなるホットメルト組成物が開示されている。
【００１２】
米国特許出願公開第２００４／０１１５４５６号明細書および同第２００４／００８１７９５号明細書には、４〜５０重量％のアイソタクチックなプロピレンコポリマーおよび２０〜６５重量％の粘着成分（粘着剤）、例えば炭化水素樹脂、天然および変性樹脂、樹脂エステルおよび合成ポリテルペン類、および場合によってはアタクチックのポリ−α−オレフィン（ＡＰＡＯｓ）、可塑剤、ワックス、安定剤、充填剤および場合によっては第二ポリマー、例えばポリ（メタ）アクリレート等を含有するホットメルト組成物が開示されている。２つの米国特許出願公開明細書に記載されたホットメルト組成物の例は、１．５〜２０重量％のエチレンまたは更に高級なα−オレフィンを有するアイソタクチックのプロピレンコポリマーを含有しており、このコポリマーは約１７０，０００〜２４０，０００ｇ／モルの重量平均分子量Ｍｗおよび約６０，０００〜８０，０００ｇ／モルの数平均分子量Ｍｎを有している。かゝる高分子量オレフィンポリマーは合成樹脂様の高粘度乃至固体であり、粘着性が非常に僅かである。米国特許出願公開第２００４／０１１５４５６号明細書および同第２００４／００８１７９５号明細書に記載のホットメルト組成物はアイソタクチックのプロピレンコポリマーの他に２０〜６５重量％の粘着剤を含有している。しかしこの様に多量の粘着剤を用いることが腐食を容易にし、臭気を生じさせそしてホットメルト組成物で提供される製品のリサイクル工程に悪影響を及ぼす。
【００１３】
ホットメルト組成物の品質にとって、適する加工粘度、十分に良好な初期粘着性、凝集性、種々の材料表面に対しての接着性、低温および高温安定性が重要な性質であるが、十分な程度の柔軟性、複合材料に対しての引張負荷、延伸負荷および接合を特定の最終用途で受け易い。
【発明の開示】
【発明が解決しようとする課題】
【００１４】
本発明の課題は、粘着性、凝集性、溶融粘度、温度安定性等に関する、ホットメルト組成物に対しての非常に色々な性能要求に適合し、同時に良好に調製でき且つ取り扱いできそして経済的で、即ち安価でそして工業的規模で製造できる新規のホットメルト組成物を提供することである。
【００１５】
全く驚くべきことに、本発明者はこの課題がアイソタクチックの低分子量で低粘度のホモポリマーまたはコポリマー ワックスをアタクチックのポリ−α−オレフィン（ＡＰＡＯｓ）と組合せた特別な組合せ物によって解決されることを見出した。
【００１６】
６０重量％以上の割合のＡＰＡＯｓをアイソタクチックの低分子量で低粘度のホモポリマーまたはコポリマー ワックスと一緒に含有するアタクチックのポリ−α−オレフィン（ＡＰＡＯｓ）の混合物は１７０℃の温度で測定して５００〜１０，０００ｍＰａ．ｓ、好ましくは１０００〜５０００ｍＰａ．ｓの範囲内の粘度を有し、表面に容易に適用できそして非常に良好な凝集性を発揮する。
【００１７】
本発明は、
ａ）０．１〜４０重量％、好ましくは５〜３５重量％、更に好ましくは１０〜３０重量％、特に好ましくは２０〜２５重量％の、モノマーのエチレンおよび／またはプロピレンおよび／または炭素原子数４〜２０の直鎖状または分岐したより高級なα−オレフィンよりなる少なくとも１種類のアイソタクチックのホモポリマーおよび／またはコポリマーワックス；ただしこのコポリマーワックスまたはワックス類はコポリマーワックスまたはワックス類の総重量を規準として０．１〜３０重量％の、１種類のモノマーに由来する構造単位および７０〜９９．９重量％の他のモノマーまたはモノマー類に由来する構造単位を含有しており、そして上記ホモポリマーおよびコポリマーワックスが４０，０００ｇ／モルよりも小さいかまたは等しい重量平均分子量Ｍｗを有しそして触媒としてのメタロセンの存在下に重合することによって得られ、８０〜１６５℃の滴り点または環球法での軟化点を有し、１７０℃の温度で測定して２０〜４０，０００ｍＰａ．ｓの溶融粘度を有しそして−２０℃より高くないガラス転移温度Ｔｇを有する；および
ｂ）少なくとも６０重量％、好ましくは６２〜９０重量％、特に好ましくは６５〜８５重量％、なかでも７０〜８０重量％の１種類以上の非晶質でアタクチックのポリ−α−オレフィン（ＡＰＡＯｓ）
よりなるホットメルト組成物に関する。
【００１８】
本発明は好ましくは
ａ）モノマーのエチレンおよび／またはプロピレンよりなる少なくとも１種類のアイソタクチックのホモポリマーおよび／またはコポリマーワックス；ただしこのコポリマーワックスはコポリマーワックスの総重量を規準として０．１〜３０重量％の、１種類のモノマーに由来する構造単位および７０〜９９．９重量％の他のモノマーに由来する構造単位を含有しており、そして上記ホモポリマーおよびコポリマーワックスが４０，０００ｇ／モルよりも小さいかまたは等しい重量平均分子量Ｍｗを有しそして触媒としてのメタロセンの存在下にモノマーを重合することによって得られ、８０〜１６５℃の滴り点または環球法での軟化点を有し、１７０℃の温度で測定して２０〜４０，０００ｍＰａ．ｓの溶融粘度を有しそして最高−２０℃のガラス転移温度Ｔｇを有する；および
ｂ）１種類以上の非晶質でアタクチックのポリ−α−オレフィン（ＡＰＡＯｓ）
を上述の量で含有するホットメルト組成物である。
【００１９】
本発明の更に有利なホットメルト組成物は、
ａ）少なくとも１種類のアイソタクチックのプロピレンホモポリマーおよび／またはプロピレンコポリマーワックス；ただしこのプロピレンコポリマーワックスはコポリマーワックスの総重量を規準として０．１〜３０重量％の、１種類のエチレンに由来する構造単位および７０〜９９．９重量％のプロピレンに由来する構造単位を含有しており、そして上記ホモポリマーおよびコポリマーワックスが４０，０００ｇ／モルよりも小さい重量平均分子量Ｍｗを有する；および
ｂ）１種類以上の非晶質でアタクチックのポリ−α−オレフィン（ＡＰＡＯｓ）
を上述の量で含有する。
【００２０】
本発明の別の有利な実施態様において、ホットメルト組成物中に存在するコポリマーワックスはエチレンおよび炭素原子数３〜２０の少なくとも１種類の分岐したまたは直鎖状の１−アルケンに由来し、その際にコポリマーワックス中の、炭素原子数３〜２０の少なくとも１種類の１−アルケンからの構造単位の量は０．１〜３０重量％である。
【００２１】
本発明に従う別の有利なホットメルト組成物は、
ａ）少なくとも１種類のアイソタクチックのエチレンホモポリマーおよび／またはエチレンコポリマーワックス；ただしこのエチレンコポリマーワックスはコポリマーワックスの総重量を規準として７０〜９９．９重量％の、エチレンに由来する構造単位および０．１〜３０．０重量％のプロピレンに由来する構造単位を含有しており、そして上記ホモポリマーおよびコポリマーワックスが４０，０００ｇ／モルよりも小さい重量平均分子量Ｍｗを有する；および
ｂ）１種類以上の非晶質でアタクチックのポリ−α−オレフィン（ＡＰＡＯｓ）
を上記の量で含有する。
【００２２】
本発明の更に別の有利な実施態様においては、ホットメルト組成物中に存在するポリオレフィンワックスはプロピレン、およびエチレンおよび炭素原子数４〜２０の分岐したまたは直鎖状の１−アルケンから選択される１種類以上の別のモノマーのコポリマーワックスであり、該コポリマーワックス中のエチレンに由来する構造単位の含有量が０．１〜３０重量％でありそして炭素原子数４〜２０の分岐したまたは直鎖状の１−アルケンに由来する構造単位の含有量が０．１〜５０重量％である。
【００２３】
別の有利な本発明のホットメルト組成物は、５００〜２０，０００ｇ／モル、好ましくは８００〜１０，０００ｇ／モル、特に好ましくは１０００〜５０００ｇ／モルの数平均分子量Ｍｎおよび１０００〜４０，０００ｇ／モル、好ましくは１６００〜３０，０００ｇ／モル、特に好ましくは２０００〜２５，０００ｇ／モルの重量平均分子量Ｍｗを有するホモポリマーおよび／またはコポリマーワックスを含有する。
【００２４】
本発明のホットメルト組成物の一つの有利な実施態様においては、
ａ）０．１〜３９重量％、好ましくは５〜３５重量％、特に好ましくは１０〜３０重量％、なかでも２０〜２５重量％の、モノマーのエチレンおよび／またはプロピレンおよび／または炭素原子数４〜２０の直鎖状または分岐したより高級なα−オレフィンよりなる少なくとも１種類のアイソタクチックのホモポリマーおよび／またはコポリマーワックス；ただしこのコポリマーワックスまたはワックス類はコポリマーワックスの総重量を規準として０．１〜３０重量％の、１種類のモノマーに由来する構造単位および７０〜９９．９重量％の他のモノマーまたはモノマー類からの構造単位を含有しており、そして上記ホモポリマーおよびコポリマーワックスが４０，０００ｇ／モルよりも小さいかまたは等しい重量平均分子量Ｍｗを有し、そして触媒としてのメタロセンの存在下での重合により得られ、８０〜１６５℃の滴り点または環球法での軟化点を有し、１７０℃の温度で測定して２０〜４０，０００ｍＰａ．ｓの溶融粘度を有しそして−１０℃より高くないガラス転移温度Ｔｇを有する；および
ｂ）６１〜９５重量％、好ましくは６２〜９０重量％、更に好ましくは６５〜８５重量％、特に好ましくは７０〜８０重量％の１種類以上の非晶質でアタクチックのポリ−α−オレフィン（ＡＰＡＯｓ）；および
ｃ）０．１〜１９．９重量％、好ましくは２〜１５重量％、更に好ましくは５〜１  ２重量％、特に好ましくは８〜１０重量％の樹脂
を含む。
【００２５】
ホットメルト組成物中で本発明に従って使用されるアタクチックのポリ−α−オレフィン（ＡＰＡＯｓ）は専ら非晶質であり、ＤＳＣ（示差熱量測定）によって測定して３０％より少ない結晶化度を有している。使用されるＡＰＡＯｓはプロピレンのホモポリマーまたはプロピレンと１種類以上のα−オレフィン、例えばエチレン、１−ブテン、１−プロペン、１−ヘキセン、１−ヘプテンおよび１−オクテンとのコポリマーでもよい。使用されるＡＰＡＯｓの重量平均分子量Ｍｗは４０００〜１５０，０００ｇ／モル、好ましくは１０，０００〜１００，０００ｇ／モルの範囲内にある。軟化点は８０〜１７０℃であり、ガラス転移温度Ｔｇは−５〜−４０℃である。
【００２６】
ＡＰＡＯｓの内ではプロピレンホモポリマー、プロピレン−エチレンコポリマー、プロピレン−１−ブテンコポリマー、およびプロピレン−エチレン−１−ブテンターポリマーが有利である。ＡＰＡＯポリマーは、（Ｒ）Eastoflex （製造元：Eastman Chemical Company）、（Ｒ）Rextac （製造元：Huntsman Corporation）または（Ｒ）Vestoplast （製造元：Degussa Corporation）の登録商標で入手できる。.
使用できる樹脂はＡＳＴＭ法Ｅ２８−５８Ｔによって測定した１０〜１６０℃の軟化点を持つ脂肪族および脂環式炭化水素である。これらは脂肪族および／または脂環式オレフィンおよびジオレフィンを重合することによって得ることができる。同様に適するのは鉱油から得られる水素化脂肪族および脂環式炭化水素である。例えばEastman Chemical Company から Eastoflex、RegalREZ、Kristalex、Eastotac またはPiccotac の登録商標でまたは ExxonMobil Chemical Company から（Ｒ）Escorezeの登録商標で入手できる。
【００２７】
更に、石油から得られる芳香族炭化水素およびそれの水素化誘導体および石油から得られる脂肪族／芳香族炭化水素およびそれの水素化または酸官能化誘導体、芳香族変性脂環式樹脂およびそれの水素化誘導体、テルペン類、ピネンを例えばフリーデルクラフト触媒の存在下に重合することによって製造される１１０〜１４０℃の軟化点を有するポリテルペン樹脂類、水素化ポリテルペン類、天然テルペン類のコポリマーおよびターポリマー、例えばスチレン／テルペン、α−メチルスチレン／テルペン、およびビニルトルエン／テルペンも同様に適している。更に天然のおよび変性ロジン類、特に樹脂エステル類、ツリーレジン（tree resins）のグリセロールエステル、ツリーレジンのペンタエリスリトールエステルおよびトール油樹脂およびそれの水素化誘導体および樹脂のフェノール変性ペンタエリスリトールエステル類およびフェノール変性テルペン樹脂も適している。
【００２８】
本発明のホットメルト組成物は更にポリオレフィンポリマー、ワックス、可塑剤、極性または非極性ポリマー、顔料、充填剤、安定剤および／または酸化防止剤を含有していてもよい。
【００２９】
本発明に従って使用されるポリオレフィンワックスは式（Ｉ）のメタロセン化合物を用いて製造される。
【００３０】
【化１】
2007138171.tif 000002
【００３１】
【化２】
2007138171.tif 000003
【００３２】
【化３】
2007138171.tif 000004
式（Ｉ）、（Ｉａ）および（Ｉｂ）中、 Ｍ１は周期律表 IVb、Vb または VIbの金属、例えばチタン、ジルコニウム、ハフニウム、バナジウム、ニオブ、タンタル、クロム、モリブデンおよびタングステン、好ましくはチタン、ジルコニウムまたはハフニウムである。
【００３３】
R1 およびR2 は互いに同一でも異なっていてもよく、水素原子、C1-C10、好ましくは C1-C3 アルキル基、特にメチル、C1-C10、好ましくはC1-C3 アルコキシ基、 C6-C10、好ましくはC6-C8アリール基、C6-C10、好ましくはC6-C8 アリールオキシ基、C2-C10、好ましくはC2-C4アルケニル基、C7-C40、好ましくは C7-C10アリールアルキル基、C7-C40、好ましくはC7-C12 アルキルアリール基、C8-C40、好ましくは C8-C12 アリールアルケニル基、またはハロゲン原子、好ましくは塩素原子を意味する。
【００３４】
R3 およびR4 は互いに同一でも異なっていてもよく、中心原子M1 と一緒になってサンドイッチ構造を形成してもよい単核または多核炭化水素の残基でもよい。R3および R4はシクロペンタジエニル、インデニル、テトラヒドロインデニル、ベンゾインデニルまたはフルオレニルであり、その際にこれらは類似構造であるために追加的な置換基を有していてもまたは互いに橋架けされていてもよい。また残基 R3および R4の一つは置換された窒素原子でもよく、その際に R24 はR17 の意味を有し、好ましくはメチル、第三ブチルまたはシクロヘキシルである。
【００３５】
R5、 R6、 R7、R8、R9 およびR10 は互いに同一でも異なっていてもよく、水素原子、ハロゲン原子、好ましくは弗素原子、塩素原子または臭素原子、C1-C10、好ましくは C1-C4 アルキル基、C6-C10、好ましくは C6-C8 アリール基、C1-C10、好ましくは C1-C3 アルコキシ基、残基 -NR162-、 -SR16-、 -OSiR163-、 -SiR163- または -PR162-であり、その際にR16 はC1-C10、好ましくは C1-C3 アルキル基またはC6-C10、好ましくは C6-C8 アリール基等であり、Si またはPを含有する残基の場合にはハロゲン原子、好ましくは塩素原子であり、またはR5、 R6、 R7、R8、R9 およびR10 の隣り合う対はそれらに結合する炭素原子と環を形成してもよい。特に有利なリガンドは類似構造のシクロペンタジエニル、インデニル、テトラヒドロインデニル、ベンゾインデニル またはフルオレニルの置換化合物である。
【００３６】
R13 は式
【００３７】
【化４】
2007138171.tif 000005
=BR17、 =AlR17、-Ge-、 -Sn-、-O-、-S-、=SO、=SO2、=NR17、 =CO、=PR17 または=P(O)R17であり、その際に R17、 R18および R19 は互いに同一でも異なっていてもよく、水素原子、ハロゲン原子、好ましくは弗素原子、塩素原子または臭素原子、C1-C30、好ましくは C1-C4 アルキル、特に好ましくは メチル基、 C1-C10 フルオロアルキル、好ましくは  CF3基、C6-C10フルオロアリール、好ましくは ペンタフルオロフェニル基、 C6-C10、好ましくは C6-C8 アリール基、C1-C10、好ましくは C1-C4 アルコキシ、好ましくはメトキシ基、C2-C10、好ましくは C2-C4アルケニル基、 C7-C40、好ましくは C7-C10 アルアルキル基、C8-C40、好ましくは C8-C12 アリールアルケニル基または C7-C40、好ましくは C7-C12 アルキルアリール基であり、または R17 とR18、 またはR17とR19は互いにそれらに結合する原子と一緒に環を形成してもよい。
【００３８】
M2 は珪素、ゲルマニウムまたは錫、好ましくは珪素およびゲルマニウムである。
【００３９】
R13は好ましくは=CR17R18、=SiR17R18、=GeR17R18、-O-、 -S-、 =SO、=PR17 または=P(O)R17である。 
【００４０】
R11およびR12は互いに同一でも異なっていてもよく、R17について規定した意味を有する。 m および n は互いに同一でも異なっていてもよく、０、１または２、好ましくは０または１を意味し、その際にｍ＋ｎは０、１または２、好ましくは０または１である。
【００４１】
R14およびR15はR17 および R18について規定した意味を有する。
【００４２】
適するメタロセンの例には以下のものがある：
ビス(１,２,３−トリメチルシクロペンタジエニル）ジルコニウム−ジクロライド,
ビス(１,２,４−トリメチルシクロペンタジエニル）ジルコニウム−ジクロライド,
ビス(１,２−ジメチルシクロペンタジエニル）ジルコニウム−ジクロライド,
ビス(１,３−ジメチルシクロペンタジエニル）ジルコニウム−ジクロライド,
ビス(１−メチルインデニル)ジルコニウム−ジクロライド,
ビス(１−ｎ−ブチル−３−メチルシクロペンタジエニル）ジルコニウム−ジクロライド,
ビス(２−メチル−４，６−ジイソプロピルインデニル)ジルコニウム−ジクロライド,
ビス(２−メチルインデニル)ジルコニウム−ジクロライド,
ビス(４−メチルインデニル)ジルコニウム−ジクロライド,
ビス(５−メチルインデニル)ジルコニウム−ジクロライド,
ビス(アルキルシクロペンタジエニル）ジルコニウム−ジクロライド,
ビス(アルキルインデニル)ジルコニウム−ジクロライド,
ビス(シクロペンタジエニル）ジルコニウム−ジクロライド,
ビス(インデニル)ジルコニウム−ジクロライド,
ビス(メチルシクロペンタジエニル）ジルコニウム−ジクロライド,
ビス(ｎ−ブチルシクロペンタジエニル）ジルコニウム−ジクロライド,
ビス(オクタデシルシクロペンタジエニル）ジルコニウム−ジクロライド,
ビス(ペンタメチルシクロペンタジエニル）ジルコニウム−ジクロライド,
ビス(トリメチルシリルシクロペンタジエニル）ジルコニウム−ジクロライド,
ビスシクロペンタジエニル−ジルコニウム−ジベンジル,
ビスシクロペンタジエニル−ジルコニウム−ジメチル,
ビステトラヒドロインデニル−ジルコニウム−ジクロライド,
ジメチルシリル−９−フルオレニルシクロペンタジエニル−ジルコニウム−ジクロライド,
ジメチルシリルビス−１−(２,３,５−トリメチルシクロペンタジエニル）ジルコニウム−ジクロライド, 
ジメチルシリルビス−１−(２,４−ジメチルシクロペンタジエニル）ジルコニウム−ジクロライド,
ジメチルシリルビス−１−（２−メチル−４，５−ベンゾインデニル)ジルコニウム−ジクロライド,
ジメチルシリルビス−１−（２−メチル−４−エチルインデニル)ジルコニウム−ジクロライド,
ジメチルシリルビス−１−（２−メチル−４−イソプロピルインデニル)ジルコニウム−ジクロライド,
ジメチルシリルビス−１−（２−メチル−４−フェニルインデニル)ジルコニウム−ジクロライド,
ジメチルシリルビス−１−（２−メチルインデニル)ジルコニウム−ジクロライド, 
ジメチルシリルビス−１−（２−メチルテトラヒドロインデニル)ジルコニウム−ジクロライド, 
ジメチルシリルビス−１−インデニルジルコニウム−ジクロライド, 
ジメチルシリルビス−１−インデニルジルコニウム−ジメチル, 
ジメチルシリルビス−１−テトラヒドロインデニルジルコニウム−ジクロライド, 
ジフェニルメチレン−９−フルオレニルシクロペンタジエニル−ジルコニウム−ジクロライド,
ジフェニルシリルビス−１−インデニルジルコニウム−ジクロライド, 
エチレンビス−１−（２−メチル−４,５−ベンゾインデニル)ジルコニウム−ジクロライド,
エチレンビス−１−（２−メチル−４−フェニルインデニル)ジルコニウム−ジクロライド,
エチレンビス−１−(２−メチルテトラヒドロインデニル)ジルコニウム−ジクロライド, 
エチレンビス−１−(４,７−ジメチルインデニル)ジルコニウム−ジクロライド, 
エチレンビス−１−インデニルジルコニウム−ジクロライド, 
エチレンビス−１−テトラヒドロインデニルジルコニウム−ジクロライド, 
インデニルシクロペンタジエニルジルコニウム−ジクロライド
イソプロピリデン（１−インデニル)(シクロペンタジエニル）ジルコニウム−ジクロライド, 
イソプロピリデン（９−フルオレニル)(シクロペンタジエニル）ジルコニウム−ジクロライド, 
フェニルメチルシリルビス−１−（２−メチルインデニル)ジルコニウム−ジクロライド,
およびこれらのメタロセンジクロライドのアルキルまたはアリール誘導体。
【００４３】
この単一中心触媒系は適当な助触媒を用いて活性化される。式（Ｉ）のメタロセンのための適する助触媒は有機アルミニウム化合物、特にアルミノキサン、またはアルミニウム不含の系、例えばR20xNH4-xBR214、 R20xPH4-xBR214、R203CBR214またはBR213である。 これらの式中ｘは１〜４の数であり、残基 Ｒ20 は互いに同一でも異なっていてもよく、好ましくは同一であり、C1-C10アルキルまたは C6-C18アリールであるかまたは二つの残基 R20はそれらに結合する原子と一緒に環を形成してもよくそして残基 R21 は互いに同一でも異なっていてもよく、好ましくは同一であり、そしてアルキル、ハロアルキルまたは弗素によって置換されていてもよいC6-C18アリールである。特に R20 はエチレン、プロピレン、ブチレンまたはフェニルであるのが好ましくそして R21はフェニル、ペンタフルオロフェニル、３，５−ビストリフルオロメチルフェニル、メシチル、キシリルまたはトリルであるのが好ましい。
【００４４】
更に、極性の触媒毒に対しての保護を持続するために第三成分がしばしば必要である。この目的には有機アルミニウム化合物、例えばトリエチルアミン、トリブチルアミン等およびそれらの混合物も適している。
【００４５】
方法次第で、単一中心の担持触媒も使用してもよい。担体および助触媒の残量が生成物中に１００ｐｐｍの濃度を超さない触媒系が有利である。
【００４６】
本発明は更にホットメルト組成物をホットメルト接着剤として使用することにも関する。
【００４７】
他の可能な成分には、樹脂、ワックス、および非極性または極性のポリマー、例えばエチレン−酢酸ビニルコポリマー、ポリアクリレート類、ポリエステル類、ポリエーテル類、ポリカーボネート類、ポリアセタール、ポリウレタン、ポリオレフィンおよびゴム系ポリマー、例えばニトリルまたはスチレン／ブタジエンゴムがある。
【００４８】
ポリイソブチレン、スチレン−ブタジエン−スチレンブロックポリマーまたはスチレン−イソプレン−スチレンブロックポリマー、および特に強力ボンド類、ポリアミド類またはポリエステル類。存在していてもよい樹脂成分の例にはロジンおよびそれの誘導体または炭化水素樹脂があるが、他方、可能なワックスには炭化水素ワックス、例えばフィッシャートロプシュ法パラフィン、およびポリオレフィンワックスはメタロセン触媒を用いて製造できず、その際に上記ワックスは非極性または極性変性に、例えば酸化または極性モノマー、例えば無水マレイン酸でグラフト化によって付すことも可能である。ホットメルト接着剤組成物は更に充填剤または助剤、例えば可塑剤、顔料および安定剤、例えば酸化防止剤または光安定剤も含有していてもよい。  
【００４９】
以下の実施例によって本発明を当業者に更に詳細に説明するが、これらに本発明を限定するものではない。
【００５０】
以下の実施例においてＤＩＮ  ５３０１９に従う溶融粘度は回転式粘度計を用いて測定し、滴り点はＤＩＮ  ５１８０１／２に従い、環球式軟化点はＤＩＮ  ＥＮ１４２７に従いそしてガラス転移温度はＤＩＮ  ５１７００に従って示差熱分析によって測定する。重量平均分子量Ｍｗ、数平均分子量Ｍｎ、および得られる商Ｍｗ／Ｍｎは１，２−ジクロロベンゼン中で１３５℃でのゲルパーミッションクロマトグラフィーによって測定した。
【００５１】
実施例：
表１に掲載した本発明に従って使用したメタロセン−ポリオレフィンワックス１、２および３はプロピレンとエチレンとを触媒としてのメタロセンのジメチルシリルビスインデニルジルコニウム−ジクロライドの存在下にヨーロッパ特許出願公開第０，３８４，２６４号明細書に記載の方法に従って製造した（実施例１〜１６参照）。モノマーの重量割合を表１に示す。種々の軟化点および粘度はエチレン供給量および種々の重合温度を変えて調整した。
【００５２】
【表１】
2007138171.tif 000006
【００５３】
【表２】
2007138171.tif 000007
性能結果:
【００５４】
【表３】
2007138171.tif 000008
表3に挙げたホットメルト接着剤組成物は表１に示したコポリマーワックス１、２および３およびVestoplast 703 (製造元：Degussa)の登録商標で入手できるアタクチックのα−オレフィン（ＡＰＡＯｓ）から製造した。その際の混合割合は８０重量％または９５重量％のＡＰＡＯと２０重量％または５重量％のホモ−またはコポリマーワックスである。各成分を一緒に溶融しそして１時間の間に１８０℃で攪拌した。
【００５５】
１７０℃でのホットメルト組成物の溶融粘度は回転式粘度計を用いてＤＩＮ  ５３０１９に従って測定した。凝集はＤＩＮ  ５３４５５に従って、注型成形しそしてその機械的安定性を引張り試験で試験することによって測定した。
【００５６】
各実施例は、５重量％および特に２０重量％のホモポリマーまたはコポリマーワックスの添加によって凝集性の著しい向上が達成されることを実証している。